(57)【要約】  環状ポリシラン化合物を簡便かつ高い収率で得る方法を提供する。本発明に係る環状ポリシラン化合物の製造方法は、金属ナトリウム、およびリチウム塩を含む混合液に、下記式（Ｉ）で示されるシランモノマー化合物を添加して反応させる反応工程を含む。    【化１】2020045614.tif 000010  （式中、Ｒ１およびＲ２は、それぞれ独立して水素原子、炭化水素基、アルコキシ基またはハロゲン原子を表し、Ｘ１およびＸ２はそれぞれ独立してハロゲン原子またはアルコキシ基を表す。ｎ１は１以上の整数である。）
2020045614.tif 000002
【特許請求の範囲】
【請求項１】
金属ナトリウム、およびリチウム塩を含む混合液に、下記式（Ｉ）で示されるシランモノマー化合物を添加して反応させる反応工程を含む、環状ポリシラン化合物の製造方法。
【化１】
2020045614.tif 000009
（式中、Ｒ１およびＲ２は、それぞれ独立して水素原子、炭化水素基、アルコキシ基またはハロゲン原子を表し、Ｘ１およびＸ２はそれぞれ独立してハロゲン原子またはアルコキシ基を表す。ｎ１は１以上の整数である。）
【請求項２】
前記シランモノマー化合物を分割添加する、請求項１に記載の環状ポリシラン化合物の製造方法。
【請求項３】
前記反応工程における温度条件が−１０℃以上かつ反応液の沸点未満である、請求項１または２に記載の環状ポリシラン化合物の製造方法。
【請求項４】
前記シランモノマー化合物の添加の温度条件が、−１０℃以上室温以下である、請求項３に記載の環状ポリシラン化合物の製造方法。
【請求項５】
前記シランモノマー化合物の添加後の反応液の温度が２０℃以上である、請求項３または４に記載の環状ポリシラン化合物の製造方法。
【請求項６】
前記リチウム塩が無機塩である、請求項１〜５のいずれか１項に記載の環状ポリシラン化合物の製造方法。
【請求項７】
前記混合液に含まれるリチウムの物質量が、金属ナトリウムの物質量の０．０１倍以上５倍以下である、請求項１〜６のいずれか１項に記載の環状ポリシラン化合物の製造方法。
【発明の詳細な説明】
【技術分野】
【０００１】
本発明は、環状ポリシラン化合物の製造方法に関する。
【背景技術】
【０００２】
炭化ケイ素繊維は千数百度の高温大気中においても耐熱性および耐酸化性に優れた繊維である。この特性を生かし、原子力分野および航空宇宙分野での適用が期待されている。【０００３】
炭化ケイ素繊維は、前駆体であるポリカルボシラン等の有機ケイ素高分子化合物を、紡糸、不融化および焼成することによって得られる。超耐熱性の炭化ケイ素繊維を得るには、繊維を形成する高分子化合物への酸素原子の導入を抑制する必要がある。そのため、酸素含有量が少ない有機ケイ素高分子化合物を使用し、不融化の際には酸素を導入しない方法を採用することで、超耐熱性の炭化ケイ素繊維が製造されている。ドデカメチルシクロヘキサシランなどの環状ポリシラン化合物は、酸素含有率が０．１重量％程度のポリカルボシランを得ることができることから、炭化ケイ素繊維の前駆体となる有機ケイ素高分子化合物の原料として有用である。【０００４】
ポリシラン化合物を得るために、種々の研究がなされている。例えば、特許文献１には、アルカリ金属を不活性溶媒に分散させた分散体含む反応液に添加し、ポリシラン化合物を合成する工程を含む方法が開示されている。【０００５】
また、特許文献２には、環状でないポリシラン化合物を得るために、金属ハロゲン化物およびアルカリ金属を含む非プロトン性溶媒下に、ジハロシランを加える方法が開示されている。【０００６】
特許文献３には、ドデカメチルシクロヘキサシランの製造方法として、キシレンと金属ナトリウムとを加熱還流し、ジクロロジメチルシランを滴下してポリジメチルシランを得て、次いで精製したポリジメチルシランと金属ナトリウムのナフタレン分散体とテトラヒドロフラン（ＴＨＦ）とを室温で撹拌混合した後、撹拌しながら加熱還流後、室温まで冷却後、エタノールを添加する方法が記載されている。【０００７】
特許文献４では、リチウム塩および金属ハロゲン化物の共存下で、有機ジハロシランにマグネシウムまたはマグネシウム合金を作用させることで、環状ポリシラン化合物と鎖状ポリシラン化合物の混合物を得る方法が開示されている。
【先行技術文献】
【特許文献】
【０００８】
【特許文献１】日本国公開特許公報  特開２０１７−５７３１０号公報
【特許文献２】日本国公開特許公報  特開平１０−１８２８３４号公報
【特許文献３】日本国公開特許公報  特開昭５４−１３０５４１号公報
【特許文献４】日本国公開特許公報  特開２００１−２８１８７１号公報
【発明の概要】
【発明が解決しようとする課題】
【０００９】
しかしながら、特許文献１、２および４のような技術では、高い収率で環状ポリシラン化合物を得るのは困難である。【００１０】
特許文献３のような技術についても、合成したポリジメチルシランから溶媒（キシレン）を除去するための精製操作を含んでおり、操作が煩雑であるという問題がある。【００１１】
そこで、本発明は上記の問題点に鑑みてなされたものであり、その目的は、環状ポリシラン化合物を簡便かつ高い収率で得る方法を提供することにある。
【課題を解決するための手段】
【００１２】
発明者らは上記課題を解決するために鋭意検討した結果、金属ナトリウムおよびリチウム塩を含む溶液にシランモノマー化合物を滴下することで、環状ポリシラン化合物をより高い収率で得られることを見出し、本発明を完成させるに至った。【００１３】
すなわち、本発明は、金属ナトリウム、およびリチウム塩を含む混合液に、下記式（Ｉ）で示されるシランモノマー化合物を添加して反応させる反応工程を含む、環状ポリシラン化合物の製造方法である。【００１４】
【化１】
2020045614.tif 000003
式中のＲ１およびＲ２は、それぞれ独立して水素原子、炭化水素基、アルコキシ基またはハロゲン原子を表し、Ｘ１およびＸ２はそれぞれ独立してハロゲン原子またはアルコキシ基を表す。ｎ１は１以上の整数である。
【発明の効果】
【００１５】
本発明の一態様によれば、環状ポリシラン化合物を簡便かつ高い収率で得る方法を提供することができる。
【発明を実施するための形態】
【００１６】
＜１．環状ポリシラン化合物の製造方法＞
本発明に係る環状ポリシラン化合物の製造方法は、金属ナトリウム、およびリチウム塩を含む混合液に、シランモノマー化合物を添加して反応させる反応工程を含む。
【００１７】
また、本実施形態に係る環状ポリシラン化合物の製造方法では、上述の反応工程に先立って、金属ナトリウム、およびリチウム塩を含む混合液を調製する調製工程を含んでいてもよい。以下、反応工程および調製工程について、順に説明する。
【００１８】
〔反応工程〕
反応工程では、金属ナトリウム、およびリチウム塩を含む混合液に、下記式（Ｉ）で示されるシランモノマー化合物を添加する。混合液にシランモノマー化合物を添加することにより、シランモノマー化合物から環状ポリシラン化合物が生成し得る。なお、混合液については後述する。
【００１９】
【化２】
2020045614.tif 000004
式（Ｉ）中、Ｒ１およびＲ２は、それぞれ独立して水素原子、炭化水素基、アルコキシ基またはハロゲン原子を表し、Ｘ１およびＸ２はそれぞれ独立してハロゲン原子またはアルコキシ基を表す。ｎ１は１以上の整数である。
【００２０】
Ｒ１およびＲ２ならびにＸ１およびＸ２におけるアルコキシ基としてはメトキシ基およびエトキシ基等が挙げられ、ハロゲン原子としてはフッ素原子、塩素原子、臭素原子およびヨウ素原子等が挙げられる。これらアルコキシ基およびハロゲン原子はケイ素との電気陰性度差が大きく、シランモノマー化合物内で分子内分極を起こすため、反応性に富んでおり、反応において脱離基として機能する置換基である。このような置換基としては、シランモノマー化合物自体の安定性および安定供給の観点から、ハロゲン原子が好ましく、塩素原子がより好ましい。
【００２１】
シランモノマー化合物におけるアルコキシ基またはハロゲン原子の数は、２つ以上（２つ、３つ、４つ等）であるが、分岐なく環状ポリシラン化合物を形成する観点から、２つ（Ｘ１およびＸ２）であることが好ましい。１つのシランモノマー化合物における２つ以上のアルコキシ基またはハロゲン原子は、互いに同じであってもよいし、異なっていてもよい。
【００２２】
Ｒ１およびＲ２における炭化水素基としては、アルキル基、アルケニル基、アルキニル基およびアリール基等が挙げられる。
【００２３】
Ｒ１およびＲ２は、環状ポリシラン化合物における側鎖となり得る。そのため、合成目的の環状ポリシラン化合物に合わせてシランモノマー化合物のＲ１およびＲ２を選択すればよい。一例において、Ｒ１およびＲ２は、水素原子または炭化水素基であることが好ましく、炭化水素基であることがより好ましく、アルキル基であることがさらに好ましく、メチル基であることが特に好ましい。
【００２４】
Ｘ１およびＸ２は、それぞれ独立してハロゲン原子またはアルコキシ基であるが、環状ポリシラン化合物の収率を高くする、という観点から、両者は同一の官能基であることが好ましい。
【００２５】
ｎ１は１以上の整数であるが、合成目的の環状ポリシラン化合物のケイ素数以下であることが好ましい。ｎ１は、例えば、１、２、３、４、５、６、７、８、９、１０またはそれ以上であり得る。ｎ１は、シランモノマー化合物自体の安定性およびシランモノマー化合物どうしの反応性を高める観点から、１または２であることが好ましく、１であることがより好ましい。
【００２６】
一例において、シランモノマー化合物は、式（Ｉ）において、Ｒ１およびＲ２がそれぞれ独立して水素原子または炭化水素基を表し、Ｘ１およびＸ２がそれぞれ独立してハロゲン原子を表し、ｎ１が１以上の整数であることが好ましい。さらに好ましい例では、Ｘ１とＸ２とは同一の原子である。
【００２７】
一般的に、金属を含む溶液にシランモノマー化合物を添加して環状ポリシランを製造する際には、環状ポリシラン化合物、鎖状ポリシラン化合物および環状と鎖状構造をともに有するポリシラン化合物が生成される。しかし、上述の好ましいシランモノマー化合物を用いると、過剰な副反応が抑制され、環状ポリシラン化合物を生成する反応の割合が高くなる。よって、上述したシランモノマー化合物を用いることは、環状ポリシランの収率を高くする観点から好ましい。
【００２８】
本実施形態における反応工程は、シランモノマー化合物の添加をする添加工程を含む。添加工程の後、反応を続けることで環状ポリシランを得ることができる。また、添加工程において後述の混合液の温度が２０℃未満である場合は、添加工程の後に温度を上げて反応させる昇温工程をさらに含むことが好ましい。各工程について説明する。
【００２９】
（添加工程）
添加工程において添加するシランモノマー化合物は上述の式（Ｉ）で示される化合物であるが、添加に際してはシランモノマー化合物単独でもよいし、溶媒と混合されていてもよい。一例において、シランモノマー化合物は常温で液体であるため、溶媒と混合され得る。なお、溶媒は、後述する混合液の溶媒と同一のものであることが好ましい。
【００３０】
当該溶媒としては、例えば、非プロトン性極性溶媒等が挙げられる。非プロトン性極性溶媒としては、例えば、テトラヒドロフラン（ＴＨＦ）、１，２−ジメトキシエタン、４−メチルテトラヒドロピラン、ビス（２−メトキシエチル）エーテル、１，４−ジオキサン、およびシクロペンチルメチルエーテル等が挙げられる。これらの溶媒は、単独で用いてもよいし、２種以上の混合物として用いてもよい。中でもテトラヒドロフラン、４−メチルテトラヒドロピランおよびシクロペンチルメチルエーテルが好ましく、テトラヒドロフランがより好ましい。
【００３１】
添加するシランモノマー化合物が溶媒と混合されている場合、添加した際に局所的にシランモノマー化合物の濃度が高くなることが低減される。そのため、鎖状ポリシラン化合物を生成する反応よりも、環状ポリシラン化合物を生成する反応の割合が増加し、環状ポリシラン化合物の収率が高くなる。
【００３２】
シランモノマー化合物が溶媒と混合されている場合、溶媒の量は特に限定されないが、鎖状ポリカルボシランの生成抑制の観点から、シランモノマー化合物１ｇあたり、１ｍＬ以上５０ｍＬ以下であることが好ましく、５ｍＬ以上２０ｍＬ以下であることがより好ましい。
【００３３】
シランモノマー化合物と溶媒とを混合するときの温度は特に制限されないが、０℃以上室温以下で混合および撹拌することが好ましい。
【００３４】
添加工程におけるシランモノマー化合物の添加量は、混合液に含まれる金属ナトリウムの量との比で規定することが好ましい。金属ナトリウムの量とシランモノマー化合物の量との比は、特に限定されないが、環状ポリシラン化合物の収率の観点から、シランモノマー化合物の脱離基１つあたりの金属ナトリウム量が１.０モル当量以上となるように、シランモノマー化合物を添加することが好ましい。すなわち、例えば、１つのシランモノマー化合物の脱離基の総数がＮ個である場合には、シランモノマー化合物に対して金属ナトリウムがＮ×１.０モル当量以上となることが好ましい。また、反応後処理の観点から混合液に含まれる金属ナトリウムが、脱離基１つあたり３．０モル当量以下となるように、シランモノマー化合物を添加することが好ましい。また、副反応抑制の観点から脱離基１つあたり金属ナトリウム量が２.０モル当量以下となるようにシランモノマー化合物を添加することが好ましく、１．５モル当量以下となるように添加することがより好ましく、１．３モル当量以下となるように添加することがさらに好ましい。
【００３５】
シランモノマー化合物の添加法は特に限定されないが、分割添加することが好ましく、滴下することがより好ましい。これにより、局所的にシランモノマー化合物の濃度が高まることが低減されるため、鎖状ポリシラン化合物の生成が抑えられる。そのため、環状ポリシラン化合物を生成する反応の割合が増加し、環状ポリシラン化合物の収率が高くなる。
【００３６】
シランモノマー化合物の添加は、混合液中で局所的にシランモノマー化合物の濃度が高まることを低減する観点から、撹拌しながら行うことが好ましい。また、シランモノマー化合物の添加が終了した後も撹拌を続けることが好ましい。撹拌は、例えば、撹拌翼、マグネチックスターラーまたは振盪機などによって行うことができるがこれに限らない。
【００３７】
添加工程における当該混合液の温度は、−１０℃以上であることが好ましく、−５℃以上であることがより好ましい。
【００３８】
また、混合液の温度は、シランモノマー化合物を添加した後の混合液の沸点未満であることが好ましく、５０℃未満であることがより好ましく、４５℃未満であることがより好ましく、４０℃未満であることがより好ましく、３５℃未満であることがより好ましく、３０℃未満であることがより好ましい。また、発熱抑制の観点からは、室温以下であることが好ましく、２５℃未満であることが好ましく、２０℃未満であることがさらに好ましく、１５℃未満であることがさらに好ましく、１０℃未満であることがさらに好ましく、５℃未満であることがさらに好ましい。一例において、当該混合液は氷冷されており、その温度は、０℃である。ここで、「室温以下」とは、２７℃以下、２６℃以下、または２５℃以下を意図している。
【００３９】
添加工程において、混合液の温度が上述の範囲内にあることで、鎖状ポリシランの生成を抑制し、環状ポリシランの収率を高くすることができる。
【００４０】
なお、以下においては特に断りのない限り、「シランモノマー化合物を添加した後の混合液」を、単に「反応液」と記載する。
【００４１】
単位時間当たりのシランモノマー化合物の添加量は特に限定されず、全体の容量等に応じて適宜設定すればよいが、例えば、１分当たり添加全量の０．１％以上３０％以下であることが好ましく、０．２％以上２５％以下であることがより好ましい。
【００４２】
添加工程の時間は特に限定されず、全体の容量等に応じて適宜設定すればよいが、例えば、発熱抑制の観点から１分以上であることが好ましく、３分以上であることがより好ましい。また、添加工程の時間は反応時間短縮の観点から１８時間以下であることが好ましく、８時間以下であることがより好ましく、５時間以下であることがさらに好ましい。
【００４３】
シランモノマー化合物の添加が終了した後に撹拌を続ける場合、添加後の撹拌時間は特に限定されないが、例えば、１時間以上１０時間以下であることが好ましく、２時間以上８時間以下であることがより好ましく、３時間以上５時間以下であることがさらに好ましい。一例において、添加後の撹拌時間は３時間である。
【００４４】
（昇温工程）
本実施形態に係る環状ポリシラン化合物の製造方法において、添加工程における混合液の温度を２０℃未満とする場合には、添加工程の後に反応液の温度を上げて、さらに反応を続ける昇温工程を含むことが好ましい。すなわち、混合液が第１の温度である期間にシランモノマー化合物を添加した後、第１の温度よりも高い第２の温度下で、反応液における反応を継続させることが好ましい。
【００４５】
これにより、添加工程を含む反応初期の発熱および過剰反応を抑制することができ、且つ、添加後には反応の進行を加速させることができる。なお、第１の温度は、上述の、混合液にシランモノマー化合物を添加する際の当該混合液の温度であり、２０℃未満であることが好ましく、１５℃未満であることがより好ましく、１０℃未満であることがさらに好ましく、５℃未満であることが特に好ましい。一例において、当該混合液は氷冷されており、その温度は、０℃である。
【００４６】
第２の温度は、０℃以上であることが好ましく、５℃以上であることがより好ましく、１０℃以上であることがさらに好ましく、２０℃以上であることが最も好ましい。また、第２の温度は、反応液の沸点未満であることが好ましい。一例において、当該反応液の温度は、室温（２３℃〜２７℃）である。
【００４７】
第１の温度から第２の温度へ昇温させる方法は特に限定されないが、例えば、添加工程後の反応液を所定の温度雰囲気下に置く方法、ならびにヒーター、水浴および電磁波などによって所定の温度になるまで加熱する方法などが挙げられる。
【００４８】
昇温工程における昇温の時間は、特に限定されず、全体の容量等に応じて適宜設定すればよいが、例えば、０.１時間以上５時間以下であることが好ましく、０.２５時間以上３時間以下であることがより好ましい。
【００４９】
本実施形態における環状ポリシランの製造方法は、反応工程を含み、反応工程は添加工程および、必要に応じて昇温工程を含む。反応工程全体の時間は、特に限定されないが、例えば、１時間以上３５時間以下であることが好ましく、３時間以上３０時間以下であることがより好ましい。
【００５０】
また、添加工程の後の反応液の温度は、反応進行性の観点で２０℃以上が好ましい。また、添加工程の後の反応液の温度は、反応液の沸点未満であることが好ましく、生成物の分解抑制の観点で５０℃未満が好ましい。
【００５１】
本実施形態における環状ポリシランの製造方法は、複数の反応を行う必要がないため、簡便であり、かつ、時間を短縮することができる。
【００５２】
また、ナフタレン等の非水溶性物質を添加剤として使用しないため、得られた環状ポリシランの精製が容易である。
【００５３】
〔調製工程〕
本実施形態における環状ポリシランの製造方法は、上述の反応工程に先立って、混合液を調製する工程を含んでいてもよい。
【００５４】
（混合液）
本実施形態における混合液は、金属ナトリウムとリチウム塩とを含む。
【００５５】
金属ナトリウムの形態は、特に限られないが、表面積を大きくして環状ポリシラン化合物の収率をより高めるという観点から、ナトリウムディスパージョンであることが好ましい。
【００５６】
本明細書においてナトリウムディスパージョン（ＳＤ）とは、平均粒径１μｍ以上３０μｍ以下の金属ナトリウムを電気絶縁油に分散させたものである。平均粒径は反応性および安全性の観点から、２μｍ以上１０μｍ以下であることが好ましく、３μｍ以上５μｍ以下であることがより好ましい。電気絶縁油としては、流動パラフィンなど脂肪族炭化水素等が挙げられる。ナトリウムディスパージョンにおける金属ナトリウムの量は、特に限らないが、安全性の観点から、２０重量％以上３０重量％以下であることが好ましい。
【００５７】
リチウム塩は、無機塩であっても有機塩であっても構わない。無機塩としてはハロゲン化物および無機酸の塩が、有機塩としてはカルボン酸塩、スルホン酸塩およびフェノール類の塩が、それぞれ好ましく挙げられる。ハロゲン化物の例としては、塩化リチウム、臭化リチウム、ヨウ化リチウム、およびフッ化リチウムが挙げられる。無機酸の塩の例としては、炭酸リチウム、炭酸水素リチウム、硝酸リチウム、亜硝酸リチウム、硫酸リチウム、および亜硫酸リチウムなどが挙げられる。カルボン酸塩の例としては、酢酸リチウム、ギ酸リチウム、およびクエン酸リチウムなどが挙げられる。スルホン酸塩の例としては、メタンスルホン酸リチウム、ベンゼンスルホン酸リチウム、およびp−トルエンスルホン酸リチウムなどが挙げられる。フェノール類の塩の例としては、リチウムフェノキシド、サリチル酸リチウム、およびクレゾールリチウム塩などが挙げられる。これらの中でも無機塩であることが好ましく、ハロゲン化物であることがより好ましく、塩化リチウムであることがさらに好ましい。リチウム塩は、１種類のみを単独で用いてもよく、複数種類を混合して用いてもよい。
【００５８】
本実施形態における混合液に含まれるリチウムの物質量（ｍｏｌ）は、金属ナトリウムの物質量（ｍｏｌ）の０．０１倍以上であることが好ましく、０．０２倍以上であることがより好ましく、０．０３倍以上であることがさらに好ましい。リチウム塩の含有量がこの範囲内にあることで、鎖状ポリシラン化合物の副生量を抑制することができる。
【００５９】
本実施形態における混合液に含まれるリチウムの物質量は、金属ナトリウムの物質量の５倍以下であることが好ましく、１倍以下であることがより好ましく、０.２倍以下であることがさらに好ましく、０．１倍以下であることが特に好ましい。リチウム塩の含有量がこの範囲内にあることで、生成した環状ポリシラン化合物の分解を抑制することができる。
【００６０】
よって、本実施形態における混合液に含まれるリチウムの物質量が上述の範囲内にあることで、過剰な副反応が抑制されて環状ポリシラン化合物を生成する反応の割合が増加し、環状ポリシラン化合物の収率が高くなる。一例において、混合液に含まれるリチウムの物質量は、金属ナトリウムの物質量の０.０５倍である。
【００６１】
本実施形態における混合液は、さらに溶媒を含むことが好ましい。溶媒としては、金属ナトリウムを分散させ、リチウム塩を分散または溶解させることができる液体であればよい。好ましい例としては、〔反応工程〕の項目中、（添加工程）において挙げた溶媒がこれに該当する。なお、運転操作や溶媒回収の簡略化という観点から、混合液の溶媒は、シランモノマー化合物の添加の際に用いられる溶媒と同じものであることが好ましい。
【００６２】
金属ナトリウムとして上述のナトリウムディスパージョンを用いる場合には、金属ナトリウムを溶媒に溶融させる必要がないため、沸点が１００℃未満、９０℃未満、８５℃未満、８０℃未満、７５℃未満、または７０℃未満である溶媒を選択することができる。
【００６３】
混合液における溶媒の量は特に限定されないが、鎖状ポリシラン化合物の生成抑制の観点から、金属ナトリウム１ｇあたり５ｍＬ以上５０ｍＬ以下であることが好ましく、１０ｍＬ以上４０ｍＬ以下であることがより好ましい。
【００６４】
（混合液の調製）
混合液は、以下のように調製することが好ましい。
【００６５】
まず、溶媒に金属ナトリウムを加える。このときの溶液の温度は特に限定されないが、０℃以上室温以下であることが好ましい。一例において、溶媒に金属ナトリウムを加える温度は室温（２３℃〜２７℃程度）である。
【００６６】
また、金属ナトリウムは溶媒中に分散していることが好ましい。よって、溶媒に金属ナトリウムを加えるときは、沈降する前に撹拌することが好ましく、溶液を撹拌しながら加えることがより好ましい。
【００６７】
続いて、リチウム塩を添加して混合液とする。このときの溶液の温度は特に限定されないが、−１０℃以上であることが好ましく、−５℃以上であることがより好ましい。混合液の温度は、室温以下であることが好ましい。一例において、混合液は氷冷されており、その温度は、０℃である。
【００６８】
＜２．環状ポリシラン化合物＞
本実施形態に係る環状ポリシラン化合物の製造方法によって得られる環状ポリシラン化合物は、原料のシランモノマー化合物が環状または多環状に重合した化合物であり、シランまたは有機シランの側鎖を有することもある。本実施形態で生成する環状ポリシラン化合物は、例えば、下記式（ＩＩ）で示される。
【００６９】
【化３】
2020045614.tif 000005
Ｒ１およびＲ２は、それぞれ原料のシランモノマー化合物におけるＲ１およびＲ２と同一である。ｎ２は３以上の整数である。ｎ２は、例えば、３、４、５、６、７、８、９、１０またはそれ以上であり得る。一例において、ｎ２は６であることが好ましい。
【００７０】
なお、原料のシランモノマー化合物のＲ１またはＲ２がハロゲン原子またはアルコキシ基である場合、側鎖を有する環状または多環状のポリシラン化合物が得られることがある。
【００７１】
＜３．まとめ＞
以上から明らかなように、本発明は以下を包含する。
【００７２】
金属ナトリウム、およびリチウム塩を含む混合液に、下記式（Ｉ）で示されるシランモノマー化合物を添加して反応させる反応工程を含む、環状ポリシラン化合物の製造方法。
【００７３】
【化４】
2020045614.tif 000006
式中のＲ１およびＲ２は、それぞれ独立して水素原子、炭化水素基、アルコキシ基またはハロゲン原子を表し、Ｘ１およびＸ２はそれぞれ独立してハロゲン原子またはアルコキシ基を表す。ｎ１は１以上の整数である。
【００７４】
前記シランモノマー化合物を分割添加する環状ポリシラン化合物の製造方法。
【００７５】
前記反応工程における温度条件が−１０℃以上かつ反応液の沸点未満である環状ポリシラン化合物の製造方法。
【００７６】
前記シランモノマー化合物の添加の温度条件が、−１０℃以上室温以下である環状ポリシラン化合物の製造方法。
【００７７】
前記シランモノマー化合物の添加後の反応液の温度が２０℃以上である、環状ポリシラン化合物の製造方法。
【００７８】
前記リチウム塩が無機塩である環状ポリシラン化合物の製造方法。
【００７９】
前記混合液に含まれるリチウムの物質量が、金属ナトリウムの物質量の０．０１倍以上５倍以下である環状ポリシラン化合物の製造方法。
【００８０】
以下に実施例を示し、本発明の実施の形態についてさらに詳しく説明する。もちろん、本発明は以下の実施例に限定されるものではなく、細部については様々な態様が可能であることはいうまでもない。さらに、本発明は上述した実施形態に限定されるものではなく、請求項に示した範囲で種々の変更が可能であり、それぞれ開示された技術的手段を適宜組み合わせて得られる実施形態についても本発明の技術的範囲に含まれる。また、本明細書中に記載された文献の全てが参考として援用される。
【実施例】
【００８１】
〔実施例１〕
アルゴン置換を行った２００ｍＬの４つ口フラスコに、テトラヒドロフラン（ＴＨＦ）３０ｍＬとナトリウムディスパージョン（２５重量％ナトリウム分散体）５．８７ｇとを仕込み、撹拌することで混合液を調製した。ＴＨＦ２５ｍＬにジクロロジメチルシラン３.２１ｇを溶解し、シランモノマー化合物溶液を調製した。【００８２】
混合液を０℃まで氷冷したのち、添加剤としてフッ化リチウム０．３２ｇを仕込んだ。氷冷下で撹拌しながらシランモノマー化合物溶液を約５時間かけて滴下した。滴下後、さらに３時間撹拌し、次いで室温で一晩反応した。【００８３】
ガスクロマトグラフィを用いて反応液分析を行い、環状ポリシラン化合物であるドデカメチルシクロヘキサシランの生成を確認し、収率を求めた。結果を表に示す。【００８４】
〔実施例２〕
フッ化リチウムを塩化リチウム０.５３ｇとした以外は実施例１と同様に操作を行った。【００８５】
〔実施例３〕
フッ化リチウムを臭化リチウム１．０８ｇとした以外は、実施例１と同様に操作を行った。【００８６】
〔実施例４〕
フッ化リチウムをヨウ化リチウム１．６８ｇとした以外は、実施例１と同様に操作を行った。【００８７】
〔実施例５〕
フッ化リチウムを炭酸リチウム０．９２ｇとした以外は、実施例１と同様に操作を行った。【００８８】
〔実施例６〕
アルゴン置換を行った５００ｍＬの４つ口フラスコに、ＴＨＦ１８０ｍＬとナトリウムディスパージョン（２５重量％ナトリウム分散体）２９.９０ｇとを仕込み、撹拌することで混合液を調製した。ＴＨＦ１５０ｍＬにジクロロジメチルシラン１９.３３ｇを溶解し、シランモノマー化合物溶液を調製した。【００８９】
混合液を０℃まで氷冷したのち、添加剤として塩化リチウム０．７１ｇを仕込んだ。氷冷下で撹拌しながらシランモノマー化合物溶液を約５時間かけて滴下した。滴下後、さらに３時間撹拌し、次いで室温で一晩反応した。得られた反応液に対し、実施例１と同様の反応液分析を行った。【００９０】
〔実施例７〕
アルゴン置換を行った２００ｍＬの４つ口フラスコに、ＴＨＦ３０ｍＬとナトリウムディスパージョン（２５重量％ナトリウム分散体）４.９９ｇとを仕込み、撹拌することで混合液を調製した。ＴＨＦ２５ｍＬにジクロロジメチルシラン３.２３ｇを溶解し、シランモノマー化合物溶液を調製した。【００９１】
２３℃に保った混合液に、添加剤として塩化リチウム０.１２ｇを仕込んだ。その後、撹拌しながらシランモノマー化合物溶液を約５分間かけて滴下した。滴下後、温度を保ったままさらに５時間撹拌し、反応した。得られた反応液に対し、実施例１と同様の反応液分析を行った。【００９２】
〔実施例８〕
添加剤とモノマーとの物質量比を変化させて、環状ポリシラン化合物の製造を実施した。具体的には、塩化リチウムを０．１１ｇ、１．０７ｇまたは２．７７ｇとした場合について、それぞれ、実施例２同様の操作を行った。結果を表２に示す。【００９３】
〔比較例１〕
フッ化リチウムを添加しなかったこと以外は、実施例１と同様に操作を行った。【００９４】
〔比較例２〕
フッ化リチウムを塩化鉄（ＩＩ）１．５７ｇとした以外は実施例１と同様に操作を行った。ただし、ガスクロマトグラフィの分析条件下にてドデカメチルシクロヘキサシランのピークは確認されず、収率は求められなかった。【００９５】
〔比較例３〕
塩化リチウムを用いなかったこと以外は実施例７と同様に操作を行った。【００９６】
〔比較例４〕
塩化リチウムを塩化カリウム０.２１ｇとした以外は実施例７と同様に操作を行った。【００９７】
〔比較例５〕
塩化リチウムを塩化セシウム０.４６ｇとした以外は実施例７と同様に操作を行った。【００９８】
〔比較例６〕
塩化リチウムを塩化マグネシウム０.２６ｇとした以外は実施例７と同様に操作を行った。【００９９】
〔比較例７〕
塩化リチウムを塩化カルシウム０.３１ｇとした以外は実施例７と同様に操作を行った。【０１００】
〔比較例８〕
塩化リチウムを塩化亜鉛０.３７ｇとした以外は実施例７と同様に操作を行った。ただし、ガスクロマトグラフィの分析条件下にてドデカメチルシクロヘキサシランのピークは確認されず、収率は求められなかった。【０１０１】
〔比較例９〕
塩化リチウムを塩化アルミニウム０.３７ｇとした以外は実施例７と同様に操作を行った。ただし、ガスクロマトグラフィの分析条件下にてドデカメチルシクロヘキサシランのピークは確認されず、収率は求められなかった。
【表１】
2020045614.tif 000007
【表２】
2020045614.tif 000008
【手続補正書】
【提出日】令和2年8月31日(2020.8.31)
【手続補正１】
【補正対象書類名】特許請求の範囲
【補正対象項目名】全文
【補正方法】変更
【補正の内容】
【特許請求の範囲】
【請求項１】
金属ナトリウム、および塩化リチウムを含む混合液に、下記式（Ｉ）で示されるシランモノマー化合物を添加して反応させる反応工程を含む、環状ポリシラン化合物の製造方法。
【化１】
2020045614.tif 000011
（式中、Ｒ１およびＲ２は、それぞれ独立して水素原子、炭化水素基、アルコキシ基またはハロゲン原子を表し、Ｘ１およびＸ２はそれぞれ独立してハロゲン原子またはアルコキシ基を表す。ｎ１は１以上の整数である。）
【請求項２】
前記シランモノマー化合物を分割添加する、請求項１に記載の環状ポリシラン化合物の製造方法。
【請求項３】
前記反応工程における温度条件が−１０℃以上かつ反応液の沸点未満である、請求項１または２に記載の環状ポリシラン化合物の製造方法。
【請求項４】
前記シランモノマー化合物の添加の温度条件が、−１０℃以上室温以下である、請求項３に記載の環状ポリシラン化合物の製造方法。
【請求項５】
前記シランモノマー化合物の添加後の反応液の温度が２０℃以上である、請求項３または４に記載の環状ポリシラン化合物の製造方法。
【請求項６】
前記混合液に含まれるリチウムの物質量が、金属ナトリウムの物質量の０．０１倍以上５倍以下である、請求項１〜５のいずれか１項に記載の環状ポリシラン化合物の製造方法。
【国際調査報告】
2020045614.tif 000012
2020045614.tif 000013
2020045614.tif 000014
2020045614.tif 000015